(57)【要約】【課題】第１及び第２部材の接合面の形状が複雑な場合や、第１及び第２部材の接合面間の隙間が狭い場合であっても、レーザー接合剤を接合面の全体に付着させることができるようにして接合強度を向上させるとともに、シール性が必要な場合に確実にシールできるようにする。【解決手段】レーザー光を透過させる第１部材１と、該第１部材１と同種又は異種材料からなる第２部材２とをレーザー光を用いて接合する接合方法である。流動性を有するレーザー接合剤３を第１部材１及び第２部材２の接合面１ａ，２ａに付着させる。その後、第１部材１側からレーザー光Ｌを照射して第１部材１と第２部材２とをレーザー接合剤３を介して接合する。【選択図】図１
2012030560.tif 000002
【特許請求の範囲】
【請求項１】
レーザー光を透過させる第１部材と、該第１部材と同種又は異種材料からなる第２部材とをレーザー光を用いて接合する接合方法において、
流動性を有するレーザー接合剤を上記第１部材及び上記第２部材の少なくとも一方の接合面に付着させ、
その後、上記第１部材側からレーザー光を照射して上記第１部材と上記第２部材とを上記レーザー接合剤を介して接合することを特徴とするレーザー光を用いた接合方法。
【請求項２】
請求項１に記載のレーザー光を用いた接合方法において、
レーザー接合剤は、ホットメルト接着剤を含むことを特徴とするレーザー光を用いた接合方法。
【請求項３】
請求項１に記載のレーザー光を用いた接合方法において、
レーザー接合剤は、第１部材と第２部材との少なくとも一方に接着する接着性を有する樹脂が溶解した溶液を含むことを特徴とするレーザー光を用いた接合方法。
【請求項４】
請求項１に記載のレーザー光を用いた接合方法において、
レーザー接合剤は、第１部材と第２部材との少なくとも一方に接着する接着性を有する樹脂が分散したエマルジョンであることを特徴とするレーザー光を用いた接合方法。
【請求項５】
レーザー光を透過させる第１部材と、該第１部材と同種又は異種材料からなる第２部材とをレーザー光を用いて接合する際に、上記第１部材及び上記第２部材の少なくとも一方の接合面に付着させるレーザー接合剤において、
流動性を有していることを特徴とするレーザー接合剤。
【発明の詳細な説明】
【技術分野】
【０００１】
本発明は、レーザー光を用いて第１部材と第２部材とを接合する接合方法及びこの接合方法に用いられるレーザー接合剤に関するものである。
【背景技術】
【０００２】
従来から、例えば、樹脂材からなる第１及び第２部材を接合する方法として、レーザー光の照射による接合方法が広く用いられている（例えば、特許文献１〜３参照）。
【０００３】
特許文献１〜３に開示されている接合方法では、レーザー光を透過する第１部材と第２部材との間に、レーザー光の照射に先立ってレーザー接合用中間部材を介在させる。その後、第１部材側からレーザー光を照射することによってレーザー接合用中間部材を加熱して溶融又は軟化させ、この中間部材によって第１部材及び第２部材を接合するようにしている。
【０００４】
特許文献１のレーザー接合用中間部材は、エラストマーからなるものである。このレーザー接合用中間部材を用いることで、接合界面に生じる応力を低減させることができる点で有効である。
【０００５】
特許文献２のレーザー接合用中間部材は、多層シートからなるものである。このレーザー接合用中間部材を用いることで、種々の材料を簡便に接合できる点で有効である。
【０００６】
特許文献３のレーザー接合用中間部材は、粘着性を有している。このレーザー接合用中間部材を用いることで、接合前における第１及び第２部材の仮固定が可能になるとともに、接合強度を高くすることができる点で有効である。
【先行技術文献】
【特許文献】
【０００７】
【特許文献１】特開２００８−７５８４号公報
【特許文献２】特開２００９−１７３０２３号公報
【特許文献３】国際公開第２００８／０４４３４９号パンフレット
【発明の概要】
【発明が解決しようとする課題】
【０００８】
ところで、上述のように第１及び第２部材の間にレーザー接合用中間部材を介在させることで様々なメリットがあるので、その適用範囲を拡大させたい。
【０００９】
しかしながら、特許文献１〜３のレーザー接合用中間部材は、予めシート状に加工されており、第１及び第２部材の接合面に沿わせて接合面全体に密着させるのが困難な場合が考えられる。
【００１０】
すなわち、第１及び第２部材の接合面は常に平坦であるとは限らず、製品によっては、接合面が湾曲又は屈曲していたり、接合面が深く窪んだ形状や突出した形状になっていることがある。接合面がこのような複雑な形状である場合には、シート状のレーザー接合用中間部材を配置して第１及び第２部材を積層しても、レーザー接合用中間部材が接合面にきれいに沿わずに、接合面とレーザー接合用中間部材との間に隙間ができるおそれがある。また、製品によっては第１及び第２部材の隙間が極めて狭い場合もある。この場合にもレーザー接合用中間部材を狙い通り配置するのが困難であり、このため、接合面とレーザー接合用中間部材との間に隙間ができるおそれがある。
【００１１】
上述のように第１及び第２部材の接合面と中間部材との間に隙間ができると、接合不良が起こって接合強度が低下してしまう。また、シール性が必要な部分を接合する場合に接合不良が起こるとシール性を確保できず問題となる。
【００１２】
つまり、レーザー接合用中間部材を用いた接合方法は様々な点で有効であるにもかかわらず、上記した問題点があるため適用範囲が限定されていた。
【００１３】
本発明は、かかる点に鑑みてなされたものであり、その目的とするところは、第１及び第２部材の接合面の形状が複雑な場合や、第１及び第２部材の接合面間の隙間が狭い場合であっても、接合強度を向上させるとともに、シール性が必要な場合に確実にシールできるようにすることにある。
【課題を解決するための手段】
【００１４】
上記目的を達成するために、本発明では、流動性を有するレーザー接合剤を用いるようにした。
【００１５】
第１の発明は、レーザー光を透過させる第１部材と、該第１部材と同種又は異種材料からなる第２部材とをレーザー光を用いて接合する接合方法において、流動性を有するレーザー接合剤を上記第１部材及び上記第２部材の少なくとも一方の接合面に付着させ、その後、上記第１部材側からレーザー光を照射して上記第１部材と上記第２部材とを上記レーザー接合剤を介して接合することを特徴とするものである。
【００１６】
この構成によれば、レーザー接合剤が流動性を有しているので、形状の複雑な接合面に塗布した場合に、レーザー接合剤を流動させて接合面の全体に容易に付着させることが可能になる。また、第１及び第２部材の接合面の隙間が狭い場合には、レーザー接合剤が流動してその隙間に対応するように広がって接合面の全体に行き亘る。
【００１７】
第２の発明は、第１の発明において、レーザー接合剤は、ホットメルト接着剤を含むことを特徴とするものである。
【００１８】
この構成によれば、ホットメルト接着剤を第１及び第２部材の接合面の全体に行き渡らせることが可能になる。そして、レーザー光の照射によってホットメルト接着剤を加熱することで接合面の全体に亘って高い接合強度が得られる。
【００１９】
第３の発明は、第１の発明において、レーザー接合剤は、第１部材と第２部材との少なくとも一方に接着する接着性を有する樹脂が溶解した溶液を含むことを特徴とするものである。
【００２０】
この構成によれば、レーザー接合剤を接合面に付着させることにより、接着性を有する樹脂を第１及び第２部材の接合面の全体に行き渡らせることが可能になる。
【００２１】
第４の発明は、第１の発明において、レーザー接合剤は、第１部材と第２部材との少なくとも一方に接着する接着性を有する樹脂が分散したエマルジョンであることを特徴とするものである。
【００２２】
この構成によれば、第３の発明と同様に、接着性を有する樹脂を第１及び第２部材の接合面の全体に行き渡らせることが可能になる。
【００２３】
第５の発明は、レーザー光を透過させる第１部材と、該第１部材と同種又は異種材料からなる第２部材とをレーザー光を用いて接合する接合方法で、上記第１部材及び上記第２部材の少なくとも一方の接合面に付着させるためのレーザー接合剤において、流動性を有していることを特徴とするものである。
【００２４】
この構成によれば、第１の発明と同様に、第１部材と第２部材とを接合する場合に、レーザー接合剤を接合面の全体に容易に付着させることが可能になる。また、第１及び第２部材の接合面の隙間が狭い場合には、レーザー接合剤が流動してその隙間に対応するように広がる。
【発明の効果】
【００２５】
第１、５の発明によれば、レーザー接合剤が流動性を有しているので、接合面の形状が複雑である場合や、第１及び第２部材の接合面間の隙間が狭い場合に、レーザー接合剤を接合面の全体に付着させることができる。これにより、接合強度を十分に高めることができるとともに、シール性が必要な接合部分では高いシール性を確保できる。
【００２６】
第２の発明によれば、レーザー接合剤がホットメルト接着剤を含んでいるので、ホットメルト接着剤を接合面の全体に行き渡らせることができ、接合強度の均一化を図ることができる。
【００２７】
第３、４の発明によれば、接着性を有する樹脂を接合面の全体に行き渡らせることができ、接合強度の均一化を図ることができる。
【図面の簡単な説明】
【００２８】
【図１】本発明の実施形態にかかるレーザー光を用いた接合方法により接合された接合品の断面図である。
【図２】（ａ）は第２部材にレーザー接合剤を塗布する工程を示し、（ｂ）は第１部材と第２部材とを積層する工程を示す図である。
【図３】（ａ）は接合面の形状が複雑な場合の図２相当図であり、（ｂ）は図１相当図である。
【図４】実施例１の説明図であり、（ａ）は第２部材にレーザー接合剤を塗布した直後の状態を示し、（ｂ）は第１部材と第２部材とを重ね合わせた状態を示すものである。
【図５】実施例４の説明図であり、（ａ）は図４（ａ）相当図であり、（ｂ）は図４（ｂ）相当図である。
【発明を実施するための形態】
【００２９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３０】
図１は、本発明の実施形態にかかるレーザー光を用いた接合方法により製造された接合品Ａの断面図である。
【００３１】
接合品Ａは、第１部材１と第２部材２とを備え、第１及び第２部材１，２をレーザー接合用中間物３を介して接合してなるものである。この接合品Ａは、例えば、化粧品用ケース、電気製品のケースやカバー、自動車部品、建設部材等に用いられるものである。
【００３２】
第１部材１は、レーザー光を通すレーザー光透過性を有する材料で構成された板状の部材である。レーザー光透過性とは、加熱源としてのレーザー光を殆ど反射も吸収もせずに透過させるか、レーザー光を一部透過及び／又は反射しても溶融することなく、残りのレーザー光を透過させることのできる性質をいい、レーザー光の全てを透過させるものも含む。図２（ｂ）に示すように、第１部材１の下面には、略平坦な接合面１ａが設けられている。
【００３３】
第１部材１は、例えば熱可塑性樹脂である。第１部材１を構成する熱可塑性樹脂としては、例えば、アクリル樹脂、ポリエチレン、ポリプロピレン、塩化ビニル、ポリスチレン、アクリルニトリルブチレンスチレン共重合、アクリルニトリルブチレン共重合、ポリカーボネート、ポリアミド、ポリエステル、ポリアセタール、ポリウレタン、ポリブチレンテレフタレート、ポリフェニレンエーテル、ポリフェニレンサルファイド、ポリアリレート、ポリエーテルエーテルケトン等が挙げられる。
【００３４】
第２部材２は、レーザー光を透過する、またはレーザー光を通さないレーザー光非透過性を有する材料で構成された板状の部材である。レーザー光非透過性とは、レーザー光を吸収するレーザー光吸収性のことであり、加熱源としてのレーザー光を一部透過及び／又は反射しても残りを吸収する性質をいい、レーザー光の全てを吸収するものも含む。このような性質を持つ材料としては、例えば、金属、セラミックスの他、樹脂やゴムに顔料や染料を混合した材料もある。レーザー光非光透過性としては、例えば、波長９４０ｎｍのレーザー光の透過率が１５％未満であることが好ましい。第２部材２の上面には、上記第１部材１の接合面１ａに対応する略平坦な接合面２ａ（図２（ａ）参照）が設けられている。
【００３５】
本実施形態では、第２部材２は樹脂材料で構成されている。第２部材２を構成する樹脂材料としては、レーザー吸収性の成分を含んでいても含まなくてもよく、一般的な樹脂、例えば、熱可塑性樹脂としては、アクリル樹脂、ポリエチレン、ポリプロピレン、塩化ビニル、ポリスチレン、アクリルニトリルブチレンスチレン共重合、アクリルニトリルブチレン共重合、ポリカーボネート、ポリアミド、ポリエステル、ポリアセタール、ポリウレタン、ポリブチレンテレフタレート、ポリフェニレンエーテル、ポリフェニレンサルファイド、ポリアリレート、ポリエーテルエーテルケトン等が挙げられる。その他、レーザー接合剤３による接合強度が得られれば上記以外の材料であってもよく、例えば、金属や金属酸化物、ガラスや磁器等であってもよい。
【００３６】
レーザー接合剤３は、第１部材１や第２部材２に付着する前において流動性を有している。レーザー接合剤３が流動性を有していることで、例えば刷毛、筆やディスペンサー、噴霧装置等で第１部材１の接合面１ａや第２部材２の接合面２ａに付着させることが可能である。レーザー接合剤３の粘度は、高すぎると接合面１ａ，２ａへの塗布作業が難しくなるとともに広がりにくくなるので、塗布作業が容易に行え、かつ、広がり易さを確保できる程度の粘度であることが好ましい。
【００３７】
レーザー接合剤３は、ホットメルト接着剤を加熱して溶融、流動化させた状態のものや、ホットメルト接着剤を溶剤に溶かした溶液（溶剤溶解型）を含んでおり、これらのうち、一方のみでレーザー接合剤３を構成してもよいし、両方でレーザー接合剤３を構成してもよい。
【００３８】
ホットメルト接着剤は、第１部材１及び第２部材２への接着性を有している。また、ホットメルト接着剤を溶融、流動化させたものは、常温になれば固化する。また、溶剤溶解型の場合、溶剤は揮発性を有しており、第１部材１や第２部材２に塗布した後、しばらくすると蒸発する。
【００３９】
ホットメルト接着剤または溶剤溶解の接着成分は熱可塑性で第１部材１、第２部材２に接着もしくはお互いの樹脂が溶融接合する接着成分であれば問題なく使用できる。
【００４０】
接着成分として使用できる樹脂としては、例えば、熱可塑性樹脂を挙げることができ、具体的には、ポリエチレン(HDPE、LDPE、LLDPE、VLDPE、ULDPE、UHDPE、Polyethylene)、ポリプロピレン(PP Co-Polymer、PP Homo-Polymer、PP Ter-Polymer)、ポリビニルクロライド(PVC)、ポリスチレン(PS)、ポリメチルメタアクリレート(PMMA)、アクリロニトリル−ブタジエン−スチレン樹脂(ABS)、スチレンアクリロニトリル樹脂(SAN)、K-レジン、SBS樹脂(SBS block co-polymer)、PVDC樹脂、EVA樹脂、アクリル樹脂、ブチラール樹脂、シリコン樹脂、ポリアミド(PA、PA6、PA66、PA46、PA610、PA612、PA6/66、PA6/12、PA6T、PA12、PA1212、PAMXD6)、エチレンテトラフルオロエチレン共重合体、液晶ポリマー、ポリブチレンテレフ夕レート、ポリエーテルエーテルケトン、ポリエーテルケトン、ポリエーテルケトンケトン、ポリエチレンナフタリン、ポリエチレンテレフタレート、ポリイミド、ポリアセタール、ポリアミドイミド、ポリフェニレンエーテル、ポリフェニレンオキサイド、ポリカーボネート、ポリフェニレンスルフィド、ポリスルホン、ポリチオエチルスルホン、ポリテトラフルオロエチレン、ポリエーテルスルホン及びポリエーテルイミド、などである。
【００４１】
その他、極性官能基が化学的に結合した変性樹脂であってもよく、具体的には、アクリル酸変性オレフィン樹脂、マレイン酸変性オレフィン樹脂、塩化変性オレフィン樹脂(CPP、CPE)、シラン変性オレフィン樹脂、アイオノマー樹脂、ナイロン変性オレフィン樹脂、エポキシ変性樹脂、エチレンビニルアルコール樹脂(EVOH)、エチレンビニールアセテート樹脂、ホットメルト接着樹脂などの樹脂が挙げられ、これらと上記熱可塑性樹脂の混合物または組合物であってもよい。
【００４２】
また、熱可塑性エラストマーであってもよく、具体的には、スチレン系エラストマー、オレフィン系エラストマー、ポリエステル系エラストマー、塩ビ系エラストマー、ポリアミド系エラストマー、ポリブタジエン系エラストマー、イソプレン系エラストマー、イオンクラスターと非晶性PE系のエラストマー、塩素化PEと非晶性PE系のエラストマー、フッ素系エラストマー、ポリウレタン系エラストマー、アクリル系エラストマー等が挙げられる。
【００４３】
樹脂の他に、レーザー光を吸収するレーザー光吸収剤が混合されている。レーザー光吸収剤としては、例えば、カーボンブラック、有機顔料、染料等であるが、これに限られるものではない。
【００４４】
次に、上記第１部材１及び第２部材２の接合方法について説明する。本方法に用いられるレーザー接合装置は、図示しないが、レーザー発振器、ヘッド、制御装置等を備えており、レーザー発振器及びヘッドは制御装置により制御され、所望出力のレーザー光を走査できるようになっている。レーザー光の出力、走査速度、フォーカスは任意に調整することが可能である。
【００４５】
まず、図２（ａ）に示すように、第２部材２の接合面２ａにレーザー接合剤３を付着させる。この実施形態では、レーザー接合剤３を刷毛や筆で接合面２ａに塗布するようにしているが、これに限らず、例えば、スプレーノズルを備えた噴霧装置で噴霧させることによって付着させるようにしてもよいし、ディスペンサーで付着させても、スポンジローラー等を用いて塗布してもよく、付着させる方法は特に限定されない。
【００４６】
その後、図２（ｂ）に示すように、第１部材１を第２部材２に積層する。第１部材１を第２部材２に積層するタイミングとしては、レーザー接合剤３がホットメルト接着剤の場合は、加熱溶融した状態であってもよいし、冷却されて固化した状態であってもよい。レーザー接合剤３が溶剤溶解型の場合は、レーザー接合剤３の溶剤成分が完全に蒸発した状態である。
【００４７】
第１部材１を第２部材２に積層すると、レーザー接合剤３が第１部材１の接合面１ａと第２部材２の接合面２ａとで上下方向に圧縮力を受ける。このとき、レーザー接合剤３がホットメルト接着剤を加熱溶融したものの場合は流動性を失っていないので、このような圧縮力を受けたレーザー接合剤３は、接合面１ａ，２ａに沿って広がり、このことにより接合面１ａ，２ａの全体に略均一に行き渡る。
【００４８】
レーザー接合剤３が溶剤溶解型の場合も、第２部材２の形状に沿った形で塗布されて乾燥するため、第２部材２から剥がれて問題になることはない。
【００４９】
しかる後、第１部材１側からレーザー光Ｌ（図１に一点鎖線で示す）を照射する。
【００５０】
レーザー光Ｌは、第１部材１に僅かに吸収されるが大部分が第１部材１を通過し、レーザー吸収剤が含まれるレーザー接合剤３で吸収され発熱する。このレーザー接合剤３は発熱により溶融し、ホットメルト接着剤として、または第１部材１と第２部材２とが共に溶融しあった後、冷却されることにより、第１部材１と第２部材２とが接合される。
【００５１】
上記のようにして接合された接合品Ａは、レーザー接合剤３が接合面１ａ，２ａの全体に行き渡っているので、全面が接合している。これにより、接合強度が十分に高まる。また、第１部材１と第２部材２との間にシール性が必要な場合には、高いシール性が確保される。
【００５２】
また、第１部材１及び第２部材２の接合面１ａ，２ａの隙間が例えば数十μｍ程度で狭い場合がある。この場合、従来のシート状の中間物では、薄くなって破れが生じ易くなり、その結果、接合面１ａ，２ａの全体に中間物を配置できないことが考えられる。これに対し、本実施形態では、レーザー接合剤３は、塗布する時には流動性を有しているので、積層する前に塗布しておくだけで、数十μｍ程度の狭い隙間であっても全体に容易に行き渡らせることが可能になる。よって、上記したように接合強度が十分に高まるとともに、シール性が必要な場合に高いシール性が確保される。
【００５３】
また、図３に示すように、第１部材１及び第２部材２の接合面１ａ、２ａに凹部、凸部、角部等が形成されていて、接合面１ａ，２ａの形状が複雑な場合がある。このような場合でも、上記したようにレーザー接合剤３を接合面２ａに塗布することで、接合面２ａの全体に行き渡らせることができる。このとき、レーザー接合剤３が流動性を有しているので同図に示すように凹部に溜まるようになる場合が想定されるが、第１部材１と第２部材２とを積層することで、凹部に溜まったレーザー接合剤３を略均等に分散させることが可能になる。
【００５４】
以上説明したように、この実施形態によれば、第２部材２の接合面２ａに流動性を有するレーザー接合剤３を付着させるようにしたので、第１部材１及び第２部材２の接合面１ａ，２ａの間の隙間が狭い場合であっても、接合面１ａ，２ａの形状が複雑な場合であっても、レーザー接合剤３を接合面１ａ，２ａの全体に付着させることができる。これにより、接合強度を十分に高めることができるとともに、シール性が必要な接合部分では高いシール性を確保できる。
【００５５】
また、レーザー接合剤３がホットメルト接着剤を含んでいるので、このホットメルト接着剤を第１及び第２部材１，２の接合面１ａ，２ａの全体に行き渡らせることが可能になる。よって、接合面１ａ，２ａの全体に亘って高い接合強度が得られる。
【００５６】
また、上記実施形態では、レーザー接合剤３にホットメルト接着剤を含ませているが、これに限らず、例えば、第１部材１と第２部材２との少なくとも一方に接着する接着性を有する樹脂が溶解した溶液を含むものとしてもよい。
【００５７】
また、レーザー接合剤３は、第１部材１と第２部材２との少なくとも一方に接着する接着性を有する樹脂が分散したエマルジョンであってもよい。
【００５８】
エマルジョンとしては、例えば、酢酸ビニル系、エチレン酢酸ビニル系、酢酸ビニル共重合系、スチレン系、スチレン／アクリル系、スチレン／ブタジエン系、アクリル系、エポキシエステル系、塩化ビニリデン系、塩化ビニル系、スチレン／ブタジエン系、アクリロニトリル／ブタジエン／スチレン系、ブタジエン系、イソプレン系、アクリロニトリル／ブタジエン系等のエマルジョンを用いることができ、また、必要によりレーザー吸収剤としてのカーボンブラック、有機顔料、有機染料等を加えることができる。
【００５９】
これら場合も、上記したように接着性を有する樹脂を接合面１ａ，２ａの全体に行き渡らせることが可能になるので、接合面１ａ，２ａの全体に亘って高い接合強度が得られる。
【００６０】
また、本発明は板材のレーザー接合に限られるものではなく、例えば、管部材同士のレーザー接合、筒状容器と蓋とのレーザー接合等に適用することが可能である。上記したように本発明によれば高いシール性が得られるので、特に適しているのは、気密性及び液密性が要求されるものである。
【００６１】
また、レーザー接合剤３には、溶剤の揮発後に弾性を持たせるためのエラストマーを含ませてもよいし、第１部材１や第２部材２へ粘着する粘着性を持たせるための粘着付与剤を含ませてもよい。
【００６２】
また、レーザー接合剤３には、レーザー光の吸収性を持たせるようにしてもよい。これにより、レーザー光Ｌを照射した際にレーザー接合剤３を直接加熱することができる。
【００６３】
また、レーザー接合剤３は、第２部材２の接合面２ａに塗布してもよいし、第１部材１の接合面１ａ及び第２部材２の接合面２ａの両方に塗布してもよい。
【００６４】
また、レーザー接合剤３は、積層した状態にある第１及び第２部材１，２の接合面１ａ，２ａ間に注入器等を用いて注入するようにしてもよい。
【実施例】
【００６５】
以下、本発明の実施例を説明する。
【００６６】
（実施例１）
第１部材１及び第２部材２は、アクリル樹脂製の同じ板材であり、幅２５ｍｍ、長さ６０ｍｍ、厚さ２ｍｍである。
【００６７】
レーザー接合剤３は、アクリル系熱可塑性エラストマー（株式会社クラレ製のＬＡ２１４０Ｅ）がベース剤であり、これにカーボンブラックを分散させた。カーボンブラックの量は、０．５重量％である。
【００６８】
上記レーザー接合剤３は、１５０℃に加熱して溶融状態を保ち、市販のディスペンサーに入れた。図４（ａ）に示すように、ディスペンサーのレーザー接合剤３を、第２部材２の短辺に沿うように線状に吐出させ、溶融状態のうちに、図４（ｂ）に示すように第２部材２の上に第１部材１を重ね合わせた。そして、第１部材１を第２部材２へ指で強く押圧して固定した。
【００６９】
指での押圧後に冷却固化したレーザー接合剤３を第１部材１と第２部材２とで挟んだまま、クランプ具を用いて両部材１，２にクランプ圧０．４ＭＰａをかけた。このときのレーザー接合剤３の厚みは２０μｍであった。
【００７０】
次に、レーザー光Ｌを第１部材１側からレーザー接合剤３に対応する部分に照射した。レーザー光Ｌは半導体レーザーであり、波長は９４０ｎｍ、出力は３０Ｗ、走査速度は１．２ｍ／ｍｉｎである。フォーカスは、レーザー接合剤３よりも５ｍｍだけ先（図４の下側）に設定した。これにより、レーザー接合剤３に照射されたレーザー光Ｌの幅は３ｍｍとなった。レーザー光Ｌの軌跡を仮想線で示す。
【００７１】
レーザー光Ｌの照射後、常温まで冷却した後に、接合強度の試験を行った。試験方法は、第１部材１及び第２部材２を、接合面の剪断方向で、かつ、レーザー光Ｌの走査方向と直交する方向（図４（ｂ）に白抜きの矢印で示す方向）に引張力（引張速度５ｍｍ／ｍｉｎ）を加えた。この試験方法によれば、１８００Ｎの引張力を加えたときに第１部材１及び第２部材２が破壊した。つまり、レーザー接合剤３による接合力は十分に実用に耐え得る程度に強力なものであった。
【００７２】
（実施例２）
実施例２は、実施例１と同様にクランプ圧０．４ＭＰａをかけた状態でレーザー接合剤３の厚みが３０μｍとなるようにレーザー接合剤３を塗布した。他は実施例１と同様である。
【００７３】
実施例１と同様な試験方法により接合強度を測定すると、１７００Ｎの引張力を加えたときに第１部材１が第２部材２から剥がれた。この実施例２においても、十分に実用に耐え得る程度に強力な接合力が得られた。
【００７４】
（実施例３）
実施例１との相違点は、第１部材１及び第２部材２の形状だけであり、図３に示す複雑な接合面１ａ，２ａを持つ形状とした。各条件は実施例１と同様である。
【００７５】
実施例１と同様な試験方法により接合強度を測定すると、２０００Ｎの引張力を加えたときに第１部材１及び第２部材２が破壊した。つまり、レーザー接合剤３による接合力は十分に実用に耐え得る程度に強力なものであった。
【００７６】
（実施例４）
第２部材２は、１００ｍｍ×１００ｍｍの正方形で厚み２ｍｍの板材の表面に、幅１ｍｍで高さ１ｍｍの側壁２ｂを設けたものとした。これはアクリル樹脂製である。第１部材１も同様である。
【００７７】
第２部材２の側壁２ｂの先端面にレーザー接合剤３を実施例１と同様に塗布した。そして、第１部材１の側壁１ｂの先端と第２部材２の側壁２ｂの先端とを突き合わせてクランプした。
【００７８】
その後、第１部材１側から側壁１ｂに沿うようにレーザー光Ｌを照射した。レーザー光Ｌの軌跡を仮想線で示す。
【００７９】
このようにして密閉容器が得られ、これを水中に２４時間沈めた。水深は１ｍである。回収後、内部を観察すると水の浸入は見られなかった。つまり、非常に高い水密性が得られた。また、接合強度については十分な強度であった。
【００８０】
（実施例５）
第１部材１は実施例１と同サイズのポリカーボネート（三菱樹脂株式会社製ステラＳ３００）製板材とした。他は実施例１と同様である。
【００８１】
実施例１と同様な試験方法により接合強度を測定すると、１６００Ｎの引張力を加えたときに第１部材１が第２部材２から剥がれた。この実施例５においても、十分に実用に耐え得る程度に強力な接合力が得られた。
【００８２】
（実施例６）
実施例６では、レーザー接合剤３を溶剤溶解型とした。すなわち、ＳＥＢＳ系（スチレン・エチレン・ブチレン・スチレン）熱可塑性エラストマー（旭化成ケミカルズ株式会社製タフテックＨ１０４）と、トルエンと、カーボンブラックとでレーザー接合剤３を作った。カーボンブラックは、３本ローラー等を用いて予めトルエンに分散させた。このカーボンブラックは、０．５重量％となるように、上記エラストマーに添加した。そして、上記エラストマー及びカーボンブラックを、固形成分が４０重量％となるようにトルエンに分散溶解させた。
【００８３】
第１部材１及び第２部材２は、実施例１と同サイズのポリプロピレン（共栄産業株式会社製ＰＸ−２）製の板材とした。
【００８４】
レーザー接合剤３は筆を用いて実施例１と同一部位に塗布した。塗布幅は１０ｍｍである。その後、第１部材１及び第２部材２を重ね合わせてクランプ圧０．４ＭＰａでクランプし、実施例１と同様にレーザー光Ｌを照射した。
【００８５】
実施例１と同様な試験方法により接合強度を測定すると、１８００Ｎの引張力を加えたときに第１部材１が第２部材２から剥がれた。この実施例６においても、十分に実用に耐え得る程度に強力な接合力が得られた。
【００８６】
（実施例７）
実施例７では、レーザー接合剤３をエマルジョンとした。すなわち、アクリル・スチレンエマルジョン（東洋インキ株式会社製ＴＯＣＲＹＬＰＥＸ−３７９  固形分５０％）である。
【００８７】
第１部材１及び第２部材２は、実施例１と同サイズのＡＢＳ（アクリルニトリル・ブタジエン・スチレン）（三菱樹脂株式会社製ヒシプレートＹ−２０８）製の板材とした。
【００８８】
レーザー接合剤３は筆を用いて実施例１と同一部位に塗布した。塗布幅は１０ｍｍである。
【００８９】
レーザー接合剤３が乾燥固化した後、第１部材１及び第２部材２を重ね合わせてクランプ圧０．４ＭＰａでクランプし、実施例１と同様にレーザー光Ｌを照射した。
【００９０】
実施例１と同様な試験方法により接合強度を測定すると、１６００Ｎの引張力を加えたときに第１部材１が第２部材２から剥がれた。この実施例７においても、十分に実用に耐え得る程度に強力な接合力が得られた。
【００９１】
以上のように、本発明によれば、様々な素材を十分な強度で接合することができる。
【産業上の利用可能性】
【００９２】
以上説明したように、本発明にかかるレーザー光を用いた接合方法及びレーザー接合剤は、例えば、板材や管部材等を接合する場合に適している。
【符号の説明】
【００９３】
１      第１部材
１ａ    接合面
２      第２部材
２ａ    接合面
３      レーザー接合剤
Ａ      接合品
Ｌ      レーザー光
【図１】
2012030560.tif 000003
【図２】
2012030560.tif 000004
【図３】
2012030560.tif 000005
【図４】
2012030560.tif 000006
【図５】
2012030560.tif 000007